СЫРЬЕВАЯ СМЕСЬ ДЛЯ ИЗГОТОВЛЕНИЯ ЛЕГКОГО БЕТОНА И СПОСОБ ИЗГОТОВЛЕНИЯ ЛЕГКОГО БЕТОНА ИЗ СЫРЬЕВОЙ СМЕСИ

1. Сырьевая смесь для изготовления легкого бетона, включающая вяжущее, содержащее цемент, пенообразователь, химическую добавку, пористый заполнитель в виде гранулированного пеностекла и воду, отличающаяся тем, что вяжущее дополнительно содержит ферромагниевый шлак фракции 100 мкм, а сырьевая смесь содержит в качестве пенообразователя - пенообразователь ПБ-2000, а в качестве химической добавки катализатор - сульфат магния и пластификатор - лигносульфонат, и дополнительно смесь содержит минеральную добавку природного происхождения - метакаолин, при следующем соотношении компонентов, мас.%:
цемент
8,0-10,0
ферромагниевый шлак
25,0-29,0
метакаолин
8,0-10,0
сульфат магния
8,0-10,0
лигносульфонат
0,05
пенообразователь ПБ-2000
0,25
гранулированное пеностекло
17,0-21,0
вода
остальное.
2. Способ изготовления легкого бетона из сырьевой смеси по п. 1, характеризующийся предварительным перемешиванием вяжущего компонента, раствора пенообразователя, химической добавки и воды, последующее введение при непрерывном перемешивании пористого заполнителя, укладку затворенной массы в формы и ее выдержку до набора распалубочной прочности, после чего осуществляют распалубку и транспортировку готового легкого бетона, активную минеральную добавку метакаолин вводят при предварительном перемешивании, затем полученную смесь и пористый заполнитель подают в емкость с вращающимся со скоростью 100-150 об/мин шнеком, посредством которого осуществляют равномерное вдавливание пористого заполнителя в бетонную смесь и после укладки затворенной смеси в формы их подают на вибростол, подвергают вибрации в течение 3,0-5,0 с, а выдержку до набора распалубочной прочности проводят в течение 30 мин.